(57)【要約】【課題】塗布後の塗膜強度、付着性及び塗膜の光沢性が全て優れることに加えて、爪を温水に浸漬することにより剥離を容易とした水性美爪料組成物を得ること。【解決手段】下記ａ〜ｃを含有する水性美爪料用組成物。ａ．８０ｎｍ以下の粒子径においてピークを有する粒子径分布を示し、かつガラス転移温度が２０〜４５℃であるアクリル樹脂系エマルジョン、ｂ．１，２−オクタンジオール、ｃ．水性美爪料組成物中０．０３重量％以上の、脂肪酸エステル系非イオン性界面活性剤。【選択図】なし【特許請求の範囲】
【請求項１】
下記ａ〜ｃを含有する水性美爪料組成物。
ａ．８０ｎｍ以下の粒子径においてピークを有する粒子径分布を示し、かつガラス転移温度が２０〜４５℃であるアクリル樹脂系エマルジョン、
ｂ．１，２−オクタンジオール、
ｃ．水性美爪料組成物中０．０３重量％以上の、脂肪酸エステル系非イオン性界面活性剤。
【請求項２】
ｃ．脂肪酸エステル系非イオン性界面活性剤がソルビタン脂肪酸エステル及び／又はＰＯＥソルビタン脂肪酸エステルである請求項１に記載の水性美爪料組成物。
【請求項３】
ｂ．１，２−オクタンジオールを、水性美爪料組成物に０．６０〜４．５０重量％含有する請求項１又は２に記載の水性美爪料組成物。
【請求項４】
水性美爪料用顔料分散液中に、脂肪酸エステル系非イオン性界面活性剤、及びｄ．顔料を含有する水性美爪料用顔料分散液。
【請求項５】
ｄ．顔料の粒子径のＤ５０が２．０μｍ以下である請求項４に記載の水性美爪料用顔料分散液。
【発明の詳細な説明】
【技術分野】
【０００１】
本発明は水性美爪料組成物に関する。
【背景技術】
【０００２】
手や足の自爪に装飾を施したり、人工爪を接着してこれに装飾を施すというネイルアートの人気が高まっている。また、装飾や、外力による爪の割れ・剥がれを防止するための補強の目的で、いわゆるマニキュア、ペディキュア、スカルプチュアと呼ばれる樹脂含有の材料を爪に塗布することもなされている。
【０００３】
装飾又は補強のために使用される爪装飾材料としては、ニトロセルロース系のラッカーを有機溶剤に溶解し、これに各種色調の顔料を加えたものがある。これらは、爪や人工爪に塗布した後、有機溶剤を揮発させて、光沢に優れた被膜を形成するものである。そして、この被膜はアセトン等の有機溶剤を用いて容易に拭き取ることができる。
しかし、この種の爪装飾材料は、有機溶剤を含むため、使用時に揮発する有機溶剤を、使用者が直接吸引する恐れがある。また、形成される被膜は強靭な被膜とはなり得ず、擦れ、衝撃等の刺激により容易に剥離してしまう恐れがある。
【０００４】
またアクリル樹脂系エマルジョンを含有する水性の美爪料組成物であって、保存時の経時安定性に優れるものや酸化チタンの経時沈降安定性に優れるものは、例えば特許文献１及び２に記載されているように公知である。
さらに、エマルジョンポリマーと薄片状シリカゾルを含有し、成膜性、耐久性及び耐水性に優れるとされる美爪料組成物も特許文献３に記載されているように公知である。
さらに特許文献４には、水性の美爪料組成物に１，２−オクタンジオール等の１，２−アルカンジオールが、顔料の分散性及び塗膜の光沢を向上させる目的で添加されることも記載されている。さらに特許文献５には、粒子径分布が８０ｎｍ以下においてピークを有し、かつガラス転移温度が２０〜４５℃のアクリル樹脂系エマルジョンと、１，２−オクタンジオールを０．１５〜４．５０重量％含有する水性美爪料組成物が記載されているが、界面活性剤を含有せず、さらに脂肪酸エステル系非イオン性界面活性剤も記載されていない。その結果、４５℃の温水に浸漬しても剥離しないものである。
【先行技術文献】
【特許文献】
【０００５】
【特許文献１】特開２０１４−０７４０２３号公報
【特許文献２】特開２０１１−１４０４４９号公報
【特許文献３】特開２００５−２８９９６９号公報
【特許文献４】特開２００９−１９０９９５号公報
【特許文献５】特開２０１６−１４１６３９号公報
【発明の概要】
【発明が解決しようとする課題】
【０００６】
上記各特許文献には水性の美爪料組成物が記載されており、塗り感（レベリング性）、成膜性、塗膜耐久性、塗膜強度、付着性及び塗膜の光沢性に優れるものがあるものの、同時に爪を温水に浸漬することにより剥離可能とすることまでを達成できていない。
本発明は、塗布後の塗膜強度、付着性及び塗膜の光沢性が全て優れることに加えて、爪を温水に浸漬することにより剥離を容易とした水性美爪料組成物を得ることを課題とする。
【課題を解決するための手段】
【０００７】
本発明者らは、上記課題を解決すべく鋭意検討を行った結果、特定の組成物からなる水性美爪料組成物とすることで、上記課題が解決できることを見出し、本発明を完成するに至った。
具体的には以下の通りである。
１．下記ａ〜ｃを含有する水性美爪料組成物。
ａ．８０ｎｍ以下の粒子径においてピークを有する粒子径分布を示し、かつガラス転移温度が２０〜４５℃であるアクリル樹脂系エマルジョン、
ｂ．１，２−オクタンジオール、
ｃ．水性美爪料組成物中０．０３重量％以上の、脂肪酸エステル系非イオン性界面活性剤。
２．ｃ．脂肪酸エステル系非イオン性界面活性剤が、ソルビタン脂肪酸エステル及び／又はＰＯＥソルビタン脂肪酸エステルである１に記載の水性美爪料組成物。
３．ｂ．１，２−オクタンジオールを、水性美爪料組成物に０．６０〜４．５０重量％含有する１又は２に記載の水性美爪料組成物。
４．水性美爪料用顔料分散液中に、脂肪酸エステル系非イオン性界面活性剤を０．１重量％以上、及びｄ．顔料を含有する水性美爪料用顔料分散液。
５．ｄ．顔料の粒子径のＤ５０が２．０μｍ以下である４に記載の水性美爪料用顔料分散液。
【発明の効果】
【０００８】
本発明によれば、塗布後の塗膜強度、付着性及び塗膜の光沢性が全て優れることに加えて、爪を温水に浸漬することにより剥離を容易とした水性美爪料組成物を得ることができる。
【発明を実施するための形態】
【０００９】
本発明の水性美爪料組成物は、いわゆる一般のマニキュアやペディキュアのように爪の表面に被覆を行うための組成物であり、使用者自身の爪の表面を必要に応じてサンディングする等して凹凸がある表面に被覆してもよく、また必要に応じて、着色剤等を添加して下塗りして得た下塗り層の上に被覆しても良く、さらに本発明の水性美爪料組成物から形成してなる層の上に上塗り層を形成してもよい。また本発明の美爪料組成物自体を下塗り用や上塗り用の美爪料組成物とすることもできる。
下塗り層用として使用するときには、一般的には透明又は僅かに黄色、場合により微量の紫や青の色素を配合して、経時劣化による色調の変化を防止することがある。
本発明の水性美爪料組成物に着色剤を含有させて、ソリッドカラーやラメ調、金属光沢調、暗色や明色等多彩に着色されるカラーコートとすることもできる。
本発明の水性美爪料組成物を上塗り層とするときには、ベースコートと同様に、透明又は僅かに黄色、場合により微量の紫や青の色素を配合して、経時劣化による色調の変化を防止してもよい。最上層であるため、爪表面の美観のために艶を発揮させることが必要である。いずれの層用として使用する場合であっても、乾燥後少なくとも３日間、欠けたり、剥がれたりすることなく、また下層や使用者の爪に対して浮きが発生しないことが必要である。
【００１０】
以下に本発明の水性美爪料組成物の具体的組成について説明する。
本発明の水性美爪料組成物は、ａ．８０ｎｍ以下の粒子径においてピークを有する粒子径分布を示し、かつガラス転移温度が２０〜４５℃であるアクリル樹脂系エマルジョン、ｂ．１，２−オクタンジオール、ｃ．脂肪酸エステル系非イオン性界面活性剤を含有することを基本とする。
【００１１】
（ａ．アクリル樹脂系エマルジョン）
本発明にて使用するアクリル樹脂系エマルジョンとしては、１種類のアクリル樹脂系エマルジョンを使用してもよく、ガラス転移温度と平均粒子径が互いに異なる２種以上のアクリル樹脂系エマルジョンを使用してもよい。このようなアクリル樹脂系エマルジョンは、アクリル酸やアクリル酸のエステルを主な共重合成分としてなる樹脂のエマルジョンである点において共通する。そのようなアクリル樹脂を構成する単量体としては以下の親水性単量体及び疎水性単量体からなるものが挙げられる。
親水性単量体としてはアクリル酸、メタクリル酸、イタコン酸、マレイン酸、フマール酸、クロトン酸等のエチレン性不飽和カルボン酸；ヒドロキシエチルアクリレート、ヒドロキシエチルメタクリレート、グリシジルアクリレート、グリシジルメタクリレート、エチレングリコールジアクリレート、エチレングリコールジメタクリレート、ポリエチレングリコールモノアクリレート、ポリエチレングリコールモノメタクリレート等のヒドロキシ基又はグリシジル基含有エチレン性単量体；アクリルアミド、メタクリルアミド、Ｎ−メチロールアクリルアミド、Ｎ−メチロールメタクリルアミド、Ｎ−ダイアセトンアクリルアミド等のエチレン性アミド；アミノエチルアクリレート、アミノエチルメタクリレート、Ｎ，Ｎ−ジメチルアミノエチルアクリレート、Ｎ, Ｎ−ジメチルアミノエチルメタクリレート、Ｎ, Ｎ−ジエチルアミノエチルアクリレート、Ｎ, Ｎ−ジエチルアミノエチルメタクリレート、Ｎ, Ｎ, Ｎ−トリメチルアミノエチルアクリレート、Ｎ, Ｎ, Ｎ−トリメチルアミノエチルメタクリレート等のエチレン性アミン又はその塩などが挙げられる。
【００１２】
また、疎水性単量体としては、スチレン、α−メチルスチレン、クロロスチレン、アルキルスチレン、ジビニルベンゼン等の芳香族モノ及びジビニル化合物；メチルアクリレート、メチルメタクリレート、エチルアクリレート、エチルメタクリレート、プロピルアクリレート、プロピルメタクリレート、ブチルアクリレート、ブチルメタクリレート、２−エチルヘキシルアクリレート、２−エチルヘキシルメタクリレート、ターシャリーブチルアクリレート、ターシャリーブチルメタクリレート、シクロヘキシルアクリレート、シクロヘキシルメタクリレート等のアクリル酸エステル及びメタクリル酸エステル；アクリロニトリル、メタクリロニトリル等のシアン化ビニル化合物；酢酸ビニル等のビニルエステル；塩化ビニル、塩化ビニリデン等のハロゲン化ビニル；トリフルオロエチルメタクリレート、2,2,3,3−テトラフルオロプロピルメタクリレート、2,2,3,3,4,4−ヘキサフルオロブチルメタクリレート、パーフルオロオクチルメタクリレート、パーフルオロオクチルアクリレート等のフッ素系単量体、シリコーンマクロモノマーなどが挙げられる。
【００１３】
上記のアクリル樹脂系エマルジョンのなかでも、特に、本発明では、ガラス転移温度や平均粒子径が互いに異なる２種以上のアクリル樹脂系エマルジョンを使用することもできる。少なくとも１種としては、アクリル酸アルキル共重合体エマルジョン、アクリル酸エステル−メタクリル酸エステル共重合体エマルジョン、アクリル酸アルキル・スチレン共重合体エマルジョンなどが好ましく、より好ましくは、硬度や光沢の点から、アクリル酸アルキル・スチレン共重合体エマルジョンである。
その中でも、粒子径分布が８０ｎｍ以下においてピークを有し、かつガラス転移温度が２０〜４５℃のアクリル樹脂系エマルジョンを使用することが必要であり、中でもガラス転移温度が３５℃以下のアクリル樹脂系エマルジョンを使用することが好ましい。また粒子径分布が５５ｎｍ以下においてピークを有することがさらに好ましい。
なお、このとき、８０ｎｍを超える粒子径においてもピークを有するようなアクリル樹脂系エマルジョンを併用する組成とすることもできる。なお、粒子径分布が８０ｎｍ以下とは、アクリル樹脂系エマルジョンの樹脂粒子の粒子径毎の含有量の分布を作成したときに、その含有量が最大の粒子径が８０ｎｍ以下であることを指す。
このようなアクリル樹脂系エマルジョンとしては、ジュリマーＥＴ−４１０やＴＯＣＲＹＬ  ＢＣＸ−３１０１が好ましく、これらを併用することがより好ましい。
【００１４】
本発明において２種以上のアクリル樹脂系エマルジョンが使用される場合には、好ましくはガラス転移温度が最も高い、高Ｔｇアクリル樹脂系エマルジョンのガラス転移温度は３５〜４５℃、さらに好ましくは３７〜４４℃であり、平均粒子径は４０〜５５ｎｍ、好ましくは４５〜５２ｎｍである。
ガラス転移温度が最も低い、低Ｔｇアクリル樹脂系エマルジョンのガラス転移温度は２０〜３５℃、好ましくは２２〜３０℃であり、平均粒子径は８０〜１００ｎｍ、好ましくは８５〜９５ｎｍである。このように、２種のアクリル樹脂系エマルジョンを採用するときには、一方はガラス転移温度が高く平均粒子径が小さいアクリル樹脂系エマルジョンであり、他方はガラス転移温度が低く平均粒子径が大きいアクリル樹脂系エマルジョンである。
【００１５】
また、本発明の水性美爪料組成物において、これらのアクリル樹脂系エマルジョンの樹脂分の含有量としては、２０〜４０重量％、好ましくは２５〜３５重量％である。４０重量％を超えると水性美爪料組成物の粘度が高くなりすぎて塗り感が悪化し、２０重量％未満であると十分に被膜を形成できず成膜性が悪化する。
さらに２種以上のアクリル樹脂系エマルジョンを含む場合、その樹脂分全体に対する平均粒子径が最も小さいアクリル樹脂系エマルジョン由来のアクリル樹脂の含有比率は３０〜９０重量％であり、平均粒子径が最も大きいアクリル樹脂系エマルジョン由来のアクリル樹脂の含有比率は１０〜７０重量％である。
【００１６】
（ｂ．１，２−オクタンジオール）
本発明では１，２−オクタンジオールを含有する。その水性美爪料組成物中での含有量は０．６０〜４．５０重量％であり、好ましくは１．００〜３．００重量％である。０．６０重量％未満であると、常温での水性美爪料組成物の均一な塗膜形成性及び光沢性に劣り、かつ２種以上のアクリル樹脂系エマルジョンのアクリル樹脂の相溶性が悪化する。４．５０重量％を超えると水性美爪料組成物の粘度が高くなりすぎて、保存安定性、塗り感及び耐温水性、耐水性が悪化する。
また、該アクリル樹脂系エマルジョンの固形分に対して１，２−オクタンジオールを２．００〜２０．００重量％含有することもでき、好ましくは該アクリル樹脂系エマルジョンの固形分に対して１，２−オクタンジオールを３．００〜１７．５０重量％とすることができる。
１，２−オクタンジオールの含有量としては、上記のいずれかを満たしてもよく、あるいは両方を満たしてもよい。１，２−オクタンジオールを美爪料組成物に含有させることによって、爪表面に形成された本発明の水性美爪料組成物の被膜は、特に成膜性及び透明性や光沢性に優れる。また１，２−オクタンジオールは成膜助剤としての性質を備えながら、２種以上のアクリル樹脂系エマルジョンの樹脂同士の相溶性を向上させることができるため、本発明において高いガラス転移温度を有するアクリル樹脂系エマルジョンを採用することができた。
【００１７】
また１，２−オクタンジオールと成膜助剤を併用してもよい。併用可能な成膜助剤としては、１，２−ヘキサンジオール、１，２−ペンタンジオール、ジエチレングリコールジメチルエーテル、ジプロピレングリコールジメチルエーテル、ジエチレングリコールエチルメチルエーテル、ジエチレングリコールジエチルエーテル、ジプロピレングリコールモノメチルエーテル、ジエチレングリコールモノメチルエーテル、ジエチレングリコールモノブチルエーテル、ジプロピレングリコールモノブチルエーテルなどの少なくとも１種が挙げられる。
好ましくは１，２−オクタンジオール以外の成膜助剤及び可塑剤を含有しない場合であり、このときには得られる被膜が十分な成膜性を備えた上で、透明性やタック性に優れた被膜を得ることができる。
【００１８】
（ｃ．脂肪酸エステル系非イオン性界面活性剤）
ｃ．脂肪酸エステル系非イオン性界面活性剤としては、ヤシ油脂肪酸ソルビタン、ソルビタン脂肪酸エステル及び／又はＰＯＥソルビタン脂肪酸エステルが好ましい。中でもＰＯＥ（２０）ステアリン酸ソルビタン（例えばＮＩＫＫＯＬ  ＴＳ−１０ＭＶ、日光ケミカルズ社製）、ＰＯＥ（２０）ミリスチン酸ソルビタン、ＰＯＥ（２０）パルミチン酸ソルビタン（例えばＮＩＫＫＯＬ  ＴＰ−１０ＥＸ、日光ケミカルズ社製）、ＰＯＥ（２０）オレイン酸ソルビタン（例えばＮＩＫＫＯＬ  ＴＯ−１０ＭＶ、日光ケミカルズ社製）、ＰＯＥ（２０）ヤシ油脂肪酸ソルビタンもしくはＰＯＥ（２０）ラウリン酸ソルビタン（例えばＮＩＫＫＯＬ  ＴＬ−１０、日光ケミカルズ社製）、ＰＯＥ（６）ステアリン酸ソルビタン（例えばＮＩＫＫＯＬ  ＴＳ−１０６Ｖ、日光ケミカルズ社製）、ＰＯＥ（６）ミリスチン酸ソルビタン、ＰＯＥ（６）パルミチン酸ソルビタン等が好ましい。
特に好ましいは、ＰＯＥ（２０）ヤシ油脂肪酸ソルビタン（ポリオキシエチレン（２０）ヤシ油脂肪酸ソルビタンエステル）、イオネットＳ−２０、イオネットＴ−２０Ｃ（ヤシ油脂肪酸ソルビタン）（三洋化成社製）である。
その水性美爪料組成物中での脂肪酸エステル系非イオン性界面活性剤の含有量は０．０３重量％以上であり、好ましくは０．０５〜１．０重量％である。０．０３重量％未満であると、常温での水性美爪料組成物の分散安定性が劣り、均一な塗膜形成性及び光沢性に劣り、かつ２種以上のアクリル樹脂系エマルジョンのアクリル樹脂の相溶性が悪化する。１．０重量％を超えると耐水性が悪化する。
また本発明の効果を毀損しない範囲において、他の公知の界面活性剤を添加することができる。
【００１９】
着色剤としては公知のｄ．顔料を使用できる。また、光輝材、染料を使用することができる。特に爪被覆用として使用されている無機顔料、光輝材有機顔料や染料を使用することができる。また、これらの着色剤を添加しない場合や、透明となる程度の量で添加した場合、若しくは染料を添加することにより透明性がある人工爪組成物とすることもできる。また、水性美爪料組成物には、顔料等のみではなく樹脂粒子や、公知の水性美爪料組成物に含有させることができる装飾用材料等を含有しておくことも可能である。好ましくは酸化チタン、カーボンブラック又は有機顔料である。
使用できる顔料及び染料の種類、及びそれらの含有量としては、目的とする美観を満足させるために必要な程度のものとすることが必要である。
その水性美爪料組成物中での含有量は０．０５〜８．０重量％であり、好ましくは０．５〜６．５重量％である。０．０５重量％未満であると、着色が十分でない可能性があり、８．０重量％を超えると光沢を損なう可能性がる。
また顔料を使用したときに、そのＤ５０（メジアン径）の値を２．０μｍ以下とすることができ、さらに好ましくは１．５μｍ以下、より好ましくは１．０μｍ以下である。この２．０μｍ以下の場合には、さらに発色性を向上させることができる。
なおＤ５０は、顔料の粒度分布をとったときに、その累積体積が全体の５０％となるときの粒径である。
【００２０】
（吸水性樹脂）
本発明においては吸水性樹脂を含有させることができ、このような吸水性樹脂としては、カルボキシビニルポリマー等を使用できる。
カルボキシビニルポリマーとしては、カーボポール９４０等を使用することが好ましい。水性美爪料組成物中の吸水性樹脂の含有量は０．０１〜０．５重量％が好ましく、さらに好ましくは０．０３〜０．２重量％である。０．０１重量％未満であると、顔料の分散性が低下する可能性があり、０．５重量％を超えると粘度が高くなりすぎて塗り感を損なう可能性がある。
【００２１】
（増粘剤）
増粘剤としてヒドロキシエチルセルロースを含有することができる。
【００２２】
（ｐＨ調整剤）
本発明においてはｐＨ調整剤を含有させることができ、このようなｐＨ調整剤としては、水性美爪料組成物を塗布・乾燥した後に塗膜中に残存しない化合物が好ましい。このような化合物としては１０％濃度のアンモニアが適している。特にｐＨ調整剤を添加する際の、水性美爪料組成物中のｐＨ調整剤の含有量としては０．００〜１．００重量％、つまり、ｐＨ調整剤を含有しなくてもよく、含有するとしても１０％アンモニア類の添加量として、１．００重量％までとすることが好ましい。仮に１．００重量％を超えると塗り感が悪化するおそれがある。
本発明においては、ｐＨ調整剤は被膜とした後の耐水性や表面光沢を損なわない状態で、水性美爪組成物を増粘させることができる。そのため、ｐＨ調整剤の含有量が０．０１重量％未満であると十分に増粘をさせることができない可能性があり、１．００重量％を超えるとｐＨを的確な範囲に調整することが困難になる。
【００２３】
（溶媒）
本発明の水性美爪料組成物には使用するエマルジョンに由来する水に加えて、さらに水を加えても良く、エタノール等の水溶性有機溶媒を添加することもできる。エタノールを添加する際には、本発明の水性美爪料組成物中０．５〜１０重量％となるように添加することが好ましく、１．０〜３．０重量％とすることがさらに好ましい。１０重量％を超えると塗布後の水性美爪料組成物にタック性が表れる可能性があり、０．５重量％未満であると、１，２オクタンジオールやフェノキシアルコールを溶解できない可能性がある。
【００２４】
（湿潤剤）
本発明において湿潤剤を添加することができる。湿潤剤としてはプロピレングリコールを添加することが好ましい。プロピレングリコールを添加する際には、本発明の水性美爪料組成物中０．５〜１０重量％となるように添加することが好ましく、１．０〜３．０重量％とすることがさらに好ましい。湿潤剤の含有量が１０重量％を超えると塗布後の水性美爪料組成物にタック性が表れる可能性があり、０．５重量％未満であると顔料の分散安定性が低下する可能性がある。
【００２５】
（消泡剤）
本発明において消泡剤を添加できる。消泡剤としてはシリコーン系やフッ素系の消泡剤が好ましく、さらに好ましくはジメチコン、より好ましくはＫＭ−７２である。消泡剤は本発明の水性美爪料組成物中０．０１〜０．０５重量％となるように含有することが好ましく、０．０１〜０．０３重量％とすることがさらに好ましい。０．０５重量％を超えると塗布後の水性美爪料組成物にピンホールが表れる可能性があり、０．０１重量％未満であると、水性美爪料組成物が泡立つ可能性がある。
【００２６】
本発明の水性美爪料組成物には、粘度や使用性、塗膜の耐久性などに悪影響を与えない範囲で各種の添加剤を含むことができる。そのような添加剤としては、例えば、香料、ポリオール類、γ−グリシドキシプロピルトリメトキシシラン等のシランカップリング剤、充填剤、表面張力調整剤、重合禁止剤、難燃剤、酸化防止剤、イオン吸着体、低応力化剤、防腐剤、抗菌剤、可撓性付与剤、ワックス類、ハロゲントラップ剤、レベリング剤、濡れ改良剤等の、これまでに慣用されている各種の添加剤を含むことができる。
【００２７】
上記のポリオール類には、希釈剤としての機能に加えて本発明の組成物において付着性を向上させる働きもある。そのようなポリオール類として、例えば、ポリエステルポリオール、ポリエーテルポリオール、アクリルポリオール、ポリブタジエンポリオール、フェノリックポリオール等が挙げられる。中でも、アクリルポリオール、ポリエステルポリオールおよびポリエーテルポリオールが好ましく、特にポリエーテルポリオールが好ましい。付着性を向上させるために用いるときは、組成物中ポリオールを０．１〜４０重量％、好ましくは２〜１５重量％で含有する。
【００２８】
ポリエステルポリオールとしては、縮合型ポリエステルポリオール、付加重合ポリエステルポリオール、ポリカーボネートポリオール等が挙げられる。縮合型ポリエステルポリオールとしてはエチレングリコール、プロピレングリコール、ジエチレングリコール、１，４−ブタンジオール、ネオペンチルグリコール、１，６−ヘキサンジオール、３−メチル１，５−ペンタンジオール、１，９−ノナンジオール、１，４−ヘキサンジメタノール、ダイマー酸ジオール、ポリエチレングリコール等のジオール化合物と、アジピン酸、イソフタル酸、テレフタル酸、セバシン酸等の有機多塩基酸との縮合反応によって得られた、分子量は１００〜１００，０００のものが挙げられる。また、付加重合ポリエステルポリオールとしては、ポリカプロラクトンが挙げられ、分子量は１００〜１００，０００が好ましい。ポリカーボネートポリオールはポリオールの直接ホスゲン化、ジフェニルカーボネートによるエステル交換法などによって合成され、分子量は１００〜１００，０００が好ましい。
【００２９】
以下に本発明の水性美爪料用顔料分散液の具体的組成について説明する。
水性美爪料用顔料分散液は上記の水性美爪料組成物を得るための材料であり、予め顔料を脂肪酸エステル系非イオン性界面活性剤により溶媒中に分散させてなるものである。使用できる顔料及び脂肪酸エステル系非イオン性界面活性剤としては上記のものである。また脂肪酸エステル系非イオン性界面活性剤は、水性美爪料用顔料分散液中に１．０〜１０．０重量％以上、好ましくは１．５〜７．０重量％含有される。
予め水性美爪料用顔料分散液を調製しておくことにより、顔料を確実に溶媒に分散させることができ、同時に脂肪酸エステル系非イオン性界面活性剤を採用することによって、水性美爪料組成物としたときの光沢性を向上させたり、お湯により剥離できるお湯でオフ性に優れる効果を発揮できる。１．０重量％未満であると顔料の分散安定性が悪化する可能性があり、１０．０重量％を超えると水性美爪料組成物による被膜の耐水性が悪化する可能性がある。
【００３０】
水性美爪料用顔料分散液に含有される顔料は上記の顔料を使用できる。水性美爪料用顔料分散液中の顔料の含有量は、５．０〜６０．０重量％が好ましく、１０．０〜５５．０重量％がより好ましい。５．０重量％未満であると水性美爪料組成物とし、被膜を形成したときの着色が薄くなる可能性があり、６０．０重量％を超えると分散安定性が悪くなる可能性がある。
【００３１】
水性美爪料用顔料分散液には、増粘剤としてヒドロキシエチルセルロースを含有させることができる。水性美爪料用分散液中にヒドロキシセルロースを０．０５〜２．０重量％含有させることが好ましく、０．０５〜１．０重量％とすることがより好ましい。０．０５重量％未満であると顔料の分散安定性が悪化する可能性があり、２．０重量％を超えると粘度が高すぎて撹拌に支障をきたす可能性がある。使用するヒドロキシエチルセルロースとしては、ＨＥＣダイセル８５０やＨＥＣダイセル６００等が好ましい。
【００３２】
（湿潤剤）
水性美爪料用顔料分散液には、上記の湿潤剤を添加することができる。湿潤剤としてはプロピレングリコールを添加することが好ましい。プロピレングリコールを添加する際には、水性美爪料用分散液中に５．０〜３０重量％となるように添加することが好ましく、１０〜２０重量％とすることがさらに好ましい。湿潤剤の含有量が５．０重量％未満であると顔料の分散安定性が低下する可能性がある。３０重量％を超えると水性美爪料のアクリルエマルジョンの安定性が悪化する可能性がある。
【００３３】
（溶媒）
水性美爪料用顔料分散液には、溶媒として水を使用できる。水の含有量は、水性美爪料用分散液中に２０〜９０重量％が好ましく、３０〜７５重量％とすることがさらに好ましい。湿潤剤の含有量が２０重量％未満であると分散液の粘度が高くなりすぎて撹拌することが困難になる可能性がある。９０重量％を超えると粘度が低くなりすぎて顔料分散性が悪化する可能性がある。
【００３４】
（水性美爪料組成物を用いた爪への被覆方法）
本発明の水性美爪料組成物は、使用者自身の爪の表面に、必要に応じてサンディングを施した後、さらに必要に応じて下塗りをした後に、公知の手段によって爪表面に塗布することができる。
もちろん、爪表面に本発明の水性美爪料組成物を塗布後、乾燥前に小さな飾りや粉体等を被膜表面に付着させることも可能である。
爪に塗布した後、自然乾燥させたり、赤外線等を当てて加熱乾燥させることができる。  被覆される爪は、人の手の爪と足の爪のいずれでもよく、犬や猫などの動物の爪でも良い。
【実施例】
【００３５】
（実施例Ａ）
水性美爪料組成物の試験方法
（塗り感（レベリング）） 
１．ナイロン板に水性美爪料組成物を３０μｌ取る。
２．一般的な水性美爪料組成物用の筆で、一辺が１．５ｃｍの正方形の中を縦に４回、横に４回、再度縦に４回塗り広げる。
３．塗布後、一晩以上室温で乾燥させる。
４．乾燥後の塗膜のレベリング具合を評価する。
○：塗膜がなだらかで筆跡が見えない。
△：塗膜に大きな波が見える。
×：塗膜に細かな波が見える。
【００３６】
（成膜性）
１．塩化ビニル樹脂板に、１００μｍドクター型アプリケータを用いて、１２ｃｍ／ｓの速度で水性美爪料組成物を塗布する。
２．乾燥後、塗膜表面を目視で観察する。
○：塗膜がなめらかで透明である。
△：塗膜に小さいひび割れがある。
×：塗膜にひび割れがあり、塗膜全体が白濁して見える。
上記の塗布、乾燥及び観察を、２０℃にて行うとき、及び１５℃にて行うときの２つの条件にて行った。
【００３７】
（光沢） 
１．塩化ビニル樹脂板に、１００μｍドクター型アプリケータを用いて、１２ｃｍ／ｓの速度で水性美爪料組成物を塗布する。
２．乾燥後、ＨＯＲＩＢＡハンディ光沢計グロスチェッカＩＧ−３１０にて光沢度を測定する。
○：光沢度７０以上
×：光沢度７０未満 
【００３８】
（塗膜耐久性（耐水性））
１．ナイロン板に、１００μｍドクター型アプリケータを用いて、１５ｃｍにわたって水性美爪料組成物を塗布する。   
２．一晩以上室温で乾燥させた後、ガラス板を２０±３℃の水に浸漬する。
３．３０分間室温で放置し、取り出して塗膜の状態を観察する。
○：変化なし。 
×：指でこすると剥がれる。
【００３９】
（お湯でオフ性）
１．ナイロン板に、１００μｍドクター型アプリケータを用いて、１５ｃｍにわたって水性美爪料組成物を塗布する。 
２．一晩以上室温で乾燥させた後、ガラス板を４３℃の水に浸漬し、３０分間水を保温することなく放置し、その後取り出して塗膜の状態を観察する。
○：溶解するか、指で軽くこすると抵抗なく剥がれる。
×：変化なし。 
【００４０】
【表１】
2019081745.tif 000002
【００４１】
表１中のアクリル樹脂系エマルジョンは、ジュリマーＥＴ−４１０とＴＯＣＲＹＬ  ＢＣＸ−３１０１を、重量比でジュリマーＥＴ−４１０：ＴＯＣＲＹＬ  ＢＣＸ−３１０１＝６４．６９：１２．２０の比率でブレンドしたものである。
表１中のアクリル樹脂系エマルジョンの配合量は固形分の量である。
ＰＯＥヤシ油脂肪酸ソルビタンは、ＰＯＥ（２０）ヤシ油脂肪酸ソルビタンである。
【００４２】
本発明の通りの配合である実施例Ａ１〜Ａ６によれば、脂肪酸エステル系非イオン性界面活性剤を含有するために、塗り感、成膜性、光沢、耐水性及びお湯でオフ性のバランスが優れた硬化被膜を得ることができた。
これに対して、比較例Ａ１及びＡ２によれば、ＰＯＥヤシ油脂肪酸ソルビタンの含有量が少なかったために、お湯でオフ性が不良であった。さらに比較例Ａ３によれば、１，２−オクタンジオールの含有量が少ないために光沢に劣り、さらにお湯でオフ性が不良であった。
またヤシ油脂肪酸ソルビタンに代えて、アラビアガム、ヒドロキシプロピル化デンプン、水溶性大豆多糖類を採用した比較例Ａ４〜Ａ６によれば、経時安定性に劣る組成物となり、塗り感等の効果を確認することなく、水性美爪料として適切な組成物ではなかった。
【００４３】
（実施例ＢＣ）
水性美爪料用顔料分散液の試験方法
（発色（目視））
○：色が鮮やかで、発色濃度が高い。
△：色がくすんでいるが、発色濃度が高い。
×：色がくすんでおり、発色濃度も低い。
【００４４】
（経時安定性）
水性美爪料組成物を５０℃で４週間保管し、その後の水性美爪料組成物の均一性を目視にて確認し経時安定性を評価した。
○：水性美爪料組成物の外観に全く変化はなく、顔料の凝集や分離を確認できなかった。
×：顔料の凝集又は分離を目視にて確認した。
【００４５】
【表２】
2019081745.tif 000003
【００４６】
ソルビタン脂肪酸エステル又はＰＯＥソルビタン脂肪酸エステルを含有する実施例Ｂ１〜Ｂ８の水性美爪料用顔料分散液を使用した実施例Ｃ１〜７によれば、目視でみたときの発色性と、経時安定性にすぐれた水性美爪料組成物を得ることができた。これに対して、別の分散剤を含有する水性美爪料用顔料分散液を使用した比較例Ｃ１〜３によれば、目視でみたときの発色性が仮に優れるとしても、経時安定性に劣るものであった。